(57)【要約】相変化型片面多層構成の光ディスクにおいて第１、第２の情報層の初期化を行う場合、第１情報層、第２の情報層の薄膜構成によっては初期化においてミスが発生する。本発明の光学的情報記録媒体では、少なくとも１つの情報層の結晶化領域とアモルファス領域との境界、すなわち、１つの情報層の初期化開始処理位置、に対向する位置の他の情報層の領域での、記録層を予め結晶化するためのレーザービームの波長における反射率は、他の情報層の他の領域での、前記波長における反射率よりも低い。
2003085651.tif 000002
【特許請求の範囲】
【請求項１】
円盤状の基板の上に、複数の情報層が形成されている光学的情報記録媒体であって、
前記情報層は、エネルギービームの照射によって、アモルファス相と結晶相の間で光学的に検出可能な可逆的変化を生じる記録層を少なくとも有し、
照射されるレーザ光によって信号を前記情報層に記録、再生することができ、
前記各情報層に含まれる記録層が同心円の帯状に予めレーザ光により結晶化されており、
少なくとも１つの情報層の結晶化領域とアモルファス領域との境界に対向する位置の他の情報層の領域の、前記記録層を予め結晶化するためのレーザビームの波長における反射率は、その他の情報層の他の領域の、前記記録層を予め結晶化するためのレーザビームの波長における反射率よりも低い光学的情報記録媒体。
【請求項２】
前記円盤状の基板上に、前記円盤状の基板に近いほうから第１の情報層、光学分離層、第２の情報層、及び光透過層を備えた請求項１記載の光学的情報記録媒体。
【請求項３】
前記第１の情報層は結晶化されており、前記第２の情報層はアモルファス状態である同心円の帯状の領域がディスクの同一半径において存在する請求項２記載の光学的情報記録媒体。
【請求項４】
前記同心円の帯状の領域は、少なくともディスクの内周側あるいは外周側にある請求項３記載の光学的情報記録媒体。
【請求項５】
前記第１および第２の情報層を結晶化するためのレーザビームの波長における、前記第１の情報層のアモルファス状態での反射率をＲａ１、結晶状態での反射率をＲｃ１とした時、Ｒｃ１＜Ｒａ１である請求項３記載の光学的情報記録媒体。
【請求項６】
前記第１の情報層がアモルファス状態であり、前記第２の情報層は結晶化されている同心円の帯状の領域がディスクの同一半径において存在する請求項２記載の光学的情報記録媒体。
【請求項７】
前記同心円の帯状の領域は、少なくともディスクの内周側あるいは外周側にある請求項６記載の光学的情報記録媒体。
【請求項８】
前記第１および第２の情報層を結晶化するためのレーザビームの波長における、前記第１の情報層のアモルファス状態での反射率をＲａ１、結晶状態での反射率をＲｃ１とした時、Ｒｃ１＞Ｒａ１である請求項６記載の光学的情報記録媒体。
【発明の詳細な説明】
技術分野
本発明は、レーザー光線等の光学的手段を用いて情報を高速かつ高密度に記録、再生する光学的情報記録媒体に関するものである。
背景技術
レーザー光線を利用して高密度な情報の再生あるいは記録を行う技術は公知であり、おもに光ディスクとして実用化されている。
光ディスクは再生専用型、追記型、書き換え型に大別することができる。再生専用型はコンパクトディスクやレーザーディスクとして、また追記型や書き換え型は文書ファイル、データファイル等として実用化されている。書き換え型光ディスクの中にはおもに、光磁気と相変化型がある。相変化光ディスクは記録層がレーザー光線の照射によってアモルファスと結晶間（あるいは結晶とさらに異なる構造の結晶間）で可逆的に状態変化を起こすことを利用する。これは、レーザー光照射により薄膜の屈折率あるいは消衰係数のうち少なくともいずれか一つが変化して記録を行い、この部分で透過光あるいは反射光の振幅が変化し、その結果検出系に至る透過光量あるいは反射光量が変化することを検出して信号を再生する。
一般には、記録層材料が結晶状態の場合を未記録状態とし、レーザ光を照射して、記録層材料を溶融、急冷してアモルファス状態とすることにより信号を記録する。また、信号を消去する場合は、記録時よりも低いレーザ光パワーを照射し、記録層を結晶状態とする。記録層材料は一般的にカルコゲン化合物を用いることが多く、カルコゲン化合物からなる記録層はアモルファス状態で成膜されるので、予め記録領域全面を結晶化して未記録状態としておく必要があり、この全面結晶化を初期化と呼ぶ。初期化処理はディスク製造工程の一部に組み込まれており、レーザ光あるいは、フラッシュ光源を用いて記録層を結晶状態にする。レーザ光を用いる場合には、ディスクを回転させながらレーザ光を照射、情報層にフォーカスシングし、その光学ヘッド位置をディスクの半径方向にずらしていき、ディスク全面を初期化する。
光ディスクの記録容量を増加させる観点から、片面２層構成、およびその製造方法が提案されている（例えば、特願平１０−１３２９８２号、特願２０００−４００４４２号）。特願２０００−４００４４２号では、青紫レーザ光を用いた片面２層構成の相変化光ディスクの製造方法が記述されている。
なお、特願平１０−１３２９８２号、及び特願２０００−４００４４２号の文献の全ての開示は、そっくりそのまま引用する（参照する）ことにより、ここに一体化する。
片面多層記録媒体に求められるディスク特性としては、情報を記録再生するためのレーザ光の入射側の情報層をとおしてその奥の情報層に情報を記録再生しなければならない。そのため、特に手前側の層には高透過率が必要（例えば５０％）であり、そのためには、情報層中の記録層は必然的に薄くせねばならない。
我々は、青紫色レーザ光を用いた相変化型片面多層構成の光ディスクの開発を行った。例えば、透明基板上に第１の情報層、光学分離層、第２の情報層、光透過層を設けたものである。そして、初期化処理の際に課題が発生した。ディスク構成によって、初期化処理がうまくできるものとできないものが発生したのである。
すなわち、第１の情報層と第２の情報層を１層ずつ初期化処理したのだが、ディスク構成によっては後から初期化する層にレーザ光がうまくフォーカシングせず、初期化を失敗するというものである。
一度、初期化する層にフォーカシングすると、９０％程度の確率で、初期化は成功した。残り１０％は、初期化のためのフォーカシングを失敗してしまうものであった。また、第１、第２の情報層の初期化順序によっても、初期化がうまくできない場合が発生した。
初期化を失敗する原因は、以下のように考えられる。初期化のためにレーザ光を照射する光学ヘッドを光透過層に近づけていくと、図３に示すように光透過層からのフォーカスエラー信号６１、第２の情報層からのフォーカスエラー信号６２、第１の情報層からのフォーカスエラー信号６３が順に３つ検出される。
しかし、この３つのフォーカスエラー信号の大きさは、各情報層の反射率が高い場合には大きく、低い場合には小さく検出される。各情報層の反射率はその薄膜構成や、その相状態（アモルファスか結晶か）の組み合わせにより変化し、フォーカスエラー信号が小さい場合に、初期化を失敗する確率が高くなる。
そこで、このフォーカスエラー信号が大きくなるように、各層の初期化順序や、後から初期化する情報層の初期化開始半径位置を選択しなければならないのである。
また、ディスクの量産を考えた場合、複数の層を初期化するためには、それぞれの情報層を初期化するための初期化条件（例えば、線速度や初期化のためのレーザ光パワー、ピックアップの送り幅、レーザ光の情報層へのデファーカス量等）を変える必要がある。
現在商品化されているＤＶＤ−ＲＡＭ等の初期化に使用されている量産用初期化装置では、ピックアップは１つのものが用いられている。新たな設備投資なしに既存の初期化装置を用いて、現在我々が開発中の複数の情報層を有する光ディスクを量産で初期化しようとすると、各情報層を順番に１層ずつ行うこととなる。
その際、各情報層専用の初期化装置により、各層を初期化することが考えられる。その場合には、初期化装置へのディスクの掛け替えが必要になる。
その際に問題なのは、ディスクの掛け替えにより、初期化開始位置を各層とも同じに設定しても、掛け替え時のディスク取り付け誤差が生じ、初期化開始位置が微妙にずれる可能性がある。このような場合には各層の初期化順序を考えておこなったとしても、初期化歩留まりが低下していると考えられる。
発明の開示
本発明は、上記課題を考慮し、初期化工程における光ディスク量産時の生産効率を向上することができる光学的情報記録媒体、およびその初期化方法を提供することを目的とするものである。
上述した課題を解決するために、第１の本発明は、円盤状の基板の上に、複数の情報層が形成されている光学的情報記録媒体であって、
前記情報層は、エネルギービームの照射によって、アモルファス相と結晶相の間で光学的に検出可能な可逆的変化を生じる記録層を少なくとも有し、
照射されるレーザ光によって信号を前記情報層に記録、再生することができ、
前記各情報層に含まれる記録層が同心円の帯状に予めレーザ光により結晶化されており、
少なくとも１つの情報層の結晶化領域とアモルファス領域との境界に対向する位置の他の情報層の領域の、前記記録層を予め結晶化するためのレーザビームの波長における反射率は、その他の情報層の他の領域の、前記記録層を予め結晶化するためのレーザビームの波長における反射率よりも低い光学的情報記録媒体である。
また、第２の本発明は、前記円盤状の基板の上に、第１の情報層、光学分離層、第２の情報層、及び光透過層をこの順に備えた第１の本発明の光学的情報記録媒体である。
また、第３の本発明は、前記第１の情報層は結晶化されており、前記第２の情報層はアモルファス状態である同心円の帯状の領域がディスクの同一半径において存在する第２の本発明の光学的情報記録媒体である。
また、第４の本発明は、前記同心円の帯状の領域は、少なくともディスクの内周側あるいは外周側にある第３の本発明の光学的情報記録媒体である。
また、第５の本発明は、前記第１および第２の情報層を結晶化するためのレーザビームの波長における、前記第１の情報層のアモルファス状態での反射率をＲａ１、結晶状態での反射率をＲｃ１した時、Ｒｃ１＜Ｒａ１である第３の本発明の光学的情報記録媒体である。
また、第６の本発明は、前記第１の情報層がアモルファス状態であり、前記第２の情報層は結晶化されている同心円の帯状の領域がディスクの同一半径において存在する第２の本発明の光学的情報記録媒体である。
また、第７の本発明は、前記同心円の帯状の領域は、少なくともディスクの内周側あるいは外周側にある第６の本発明の光学的情報記録媒体である。
また、第８の本発明は、前記第１および第２の情報層を結晶化するためのレーザビームの波長における、前記第１の情報層のアモルファス状態での反射率をＲａ１、結晶状態での反射率をＲｃ１とした時、Ｒｃ１＞Ｒａ１である第６の本発明の光学的情報記録媒体である。
また、第９の本発明は、円盤状の基板上に、前記円盤状の基板に近い方から第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記記録層を予め結晶化するためのレーザビームの波長における、前記第１の情報層の反射率の低い状態の領域内に対向する前記第２の情報層の領域から前記第２の情報層の初期化を開始する光学的情報記録媒体の初期化方法である。
また、第１０の本発明は、前記第１の情報層のアモルファス状態での反射率をＲａ１、結晶状態での反射率をＲｃ１とした時、Ｒｃ１＜Ｒａ１の場合、前記第１の情報層が結晶化されている領域内に対向する前記第２の情報層の領域から前記第２の情報層の初期化を開始する第９の本発明の光学的情報記録媒体の初期化方法である。
また、第１１の本発明は、前記第１の情報層のアモルファス状態での反射率をＲａ１、結晶状態での反射率をＲｃ１とした時、Ｒｃ１＞Ｒａ１の場合、前記第１の情報層がアモルファス状態である領域内に対向する前記第２の情報層の領域から前記第２の情報層の初期化を開始する第９の本発明の光学的情報記録媒体の初期化方法である。
また、第１２の本発明は、円盤状の基板の上に、前記円盤状の基板に近いほうから、第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記第２の情報層の結晶状態での透過率がアモルファス状態での透過率より低い場合、前記第１、第２の情報層の同一半径においては前記第１の情報層、前記第２の情報層の順に初期化を行い、前記第２の情報層の結晶状態での透過率がアモルファス状態での透過率より高い場合、前記第１、第２の情報層の同一半径においては前記第２の情報層、前記第１の情報層の順に初期化を行う光学的情報記録媒体の初期化方法である。
また、第１３の本発明は、前記各情報層を初期化するための光学ヘッドを１つ有し、その光学ヘッドを用いて前記第１の情報層、前記第２の情報層の順に初期化する第１０〜１１の本発明のいずれかの光学的情報記録媒体の初期化方法である。
また、第１４の本発明は、前記各情報層を初期化するための光学ヘッドを１つ有し、その光学ヘッドを用いて前記第１の情報層、及び前記第２の情報層を初期化する第１２の本発明の光学的情報記録媒体の初期化方法である。
また、第１５の本発明は、前記第１の情報層、前記第２の情報層の初期化領域が異なる第９〜１１の本発明のいずれかの光学的情報記録媒体の初期化方法である。
発明を実施するための最良の形態
以下、図面を用いて本発明を説明する。
図１を用いて本実施の形態で用いたディスクの構造について説明する。図１において、情報の記録、再生および情報層の初期化を行うそれぞれのレーザ光は光透過層７側から入射させる。基板１はポリカーボネート、ＰＭＭＡ等の樹脂板、ガラス板等からなる。基板表面２はスパイラルまたは同心円状の連続溝等で覆われている。
基板１上には、第１の情報層３を設ける。第１の情報層は少なくとも反射層８、保護層９、１１、記録層１０を有する。
第１の情報層３の上には、光学分離層４が形成される。光学分離層４は、第１の情報層３に信号を記録再生するために照射するレーザ光の波長に対して透明な材料であればよく、第１の情報層と第２の情報層とを光学的に分離する機能を備える。光学分離層は紫外線硬化樹脂等からなる層をスピンコートにより形成する方法や、透明フィルムを粘着テープあるいは紫外線硬化樹脂等により接着する方法等がある。光学分離層の表面５はスパイラルまたは同心円状の連続溝等で覆われている。
光学分離層４の上には、第２の情報層６が形成される。第２の情報層６は、少なくとも反射層１２、保護層１３、１５、、記録層１４を有する。第２の光学情報層６の上には、光透過層７が形成される。光透過層７は、スピンコート法によって紫外線硬化樹脂等からなる層を形成する場合や、透明フィルムを粘着テープ、あるいは、紫外線硬化樹脂等により、第２の情報層６の上に接着するなどして形成される場合がある。
保護層９、１１、１３、１５の材料は、Ａｌ、Ｓｉ、Ｔａ、Ｍｏ、Ｗ、Ｚｒ等の酸化物、ＺｎＳ等の硫化物、Ａｌ、Ｂ、Ｇｅ、Ｓｉ、Ｔｉ、Ｚｒ等の窒化物、Ｐｂ、Ｍｇ、Ｌａ等のフッ化物等を主成分とする材料を用いることができる。本実施の形態では、ＺｎＳ−２０ｍｏｌ％ＳｉＯ２の組成のものを用いた。
記録層１０、１４の材料はＴｅ、Ｉｎ、Ｓｅ等を主成分とする相変化材料をもちいることができる。よく知られた相変化材料の主成分としては、ＴｅＧｅＳｂ、ＴｅＧｅＳｎ、ＴｅＧｅＳｎＡｕ、ＳｂＳｅ、ＳｂＴｅ、ＳｂＳｅＴｅ、Ｉｎ−Ｔｅ、Ｉｎ−Ｓｅ、Ｉｎ−Ｓｅ−Ｔｌ、ＩｎＳｂＩｎＳｂＳｅ，ＧｅＳｂＴｅＡｇ等が挙げられる。現在、相変化光ディスクで商品化されたもの、あるいは研究が盛んに行われている材量系としてはＧｅＳｂＴｅ系、ＡｇＧｅＳｂＴｅ系である。これらの記録層は通常アモルファス状態で成膜される。これらの記録層材料を用いた場合、記録層の初期化に一般に用いられている赤外光波長においては結晶状態の透過率の方がアモルファス状態での透過率より小さくなる。本実施の形態では、ＧｅＳｂＴｅ系のものを主に用いた。
反射層８、１２はＡｇ、Ａｕ、Ａｌ等の金属元素を主成分とする材料を用いることができる。また、金属反射層の代わりに、屈折率の異なる２種類以上の保護層を積層することによっても、反透過層と同様の光学特性を得ることができる。本実施の形態では、Ａｇを主成分とする金属反射層を用いた。
また、図１には記載していないが、記録層１０と保護層９および１０の間、および記録層１４と保護層１３および１５の間に記録層の結晶化能を高め、かつ良好な記録消去のサイクル特性を確保する目的でＣや窒化物界面層を設けることも好ましい。窒化物界面層の主材料はＧｅ、Ｃｒ、Ｓｉ、Ａｌ、Ｔｅのうち少なくとも１つの元素を含む材料である。
保護層、記録層、反射層、窒化物界面層等の各層の形成方法としては、通常、電子ビーム蒸着法、スパッタリング法、イオンプレーティング法、ＣＶＤ法、レーザスパッタリング法等が適応される。本実施の形態では、スパッタリング法を用いた。
次に、上述した片面２層構成の光学的情報記録媒体をレーザ光を用いて、初期化するプロセスについて説明する。初期化装置の概略を図２に示す。図２に示すように初期化装置は、光ディスク５１を初期化する装置であり、ヘッド送り機構５２、レーザ光源５３、ミラー５４、対物レンズ５５、フォーカスサーボ５６、スピンドルモータ５７から構成される。レーザ光源５３から照射されたレーザ光は対物レンズ５５により、第２の情報層あるいは第１の情報層上に例えば非点収差法を用いてフォーカシングされる。この時、第１の情報層、第２の情報層から得られるフォーカスエラー信号を用いる。フォーカシング制御を行う方法としては、ナイフエッジ法等、種々の方法をとることができる。
さらに、第１、第２の情報層を両方とも形成した後にそれぞれの情報層を初期化する際に第１の情報層、第２の情報層を区別して、所望の情報層に初期化用レーザ光のフォーカスをかける手順を説明する。初期化のためのレーザ光を照射する光学ヘッドを光透過層に近づけていき、光透過層、第２の情報層、第１の情報層からのフォーカスをかけるためのフォーカスエラー信号が順に３つ検出される。これら３つのフォーカスエラー信号を検出し、例えば第２の情報層を初期化するためには光学ヘッドを光透過層に近づけていく場合には検出されるフォーカスエラー信号の２つめのフォーカスエラー信号にフォーカスをかける。あるいは、逆に第１の情報層からのフォーカスエラー信号を検出した後、光学ヘッドを光透過層から離していったときの２つめのフォーカスエラー信号にフォーカスをかけるという作業を初期化装置内で行っている。（情報層が２個でなく複数個ある場合にも、同様の方法でフォーカスシングを行う）
第１、第２の情報層を初期化する方法としては以下の複数のパターンが考えられる。
（１）それぞれの情報層を形成した直後にそれぞれの情報層の初期化を行う。
（２）それぞれの情報層を形成し、その上に光学分離層（第２の情報層の場合には光透過層）を形成した直後に初期化を行う。
（３）基板上に第１の情報層、光学分離層、第２の情報層、光透過層を形成した後に初期化を行う。（光透過層は初期化後に形成することもある）
（４）（３）の場合、第１の情報層を第２の情報層より先に初期化する。（その逆もある）
また、レーザ光を用いた結晶化（初期化）には、高出力のレーザパワーが必要なことから、そのレーザ光波長については８００ｎｍ、前後の赤外レーザを用いることが一般的である。
本実施の形態で用いたディスクの構造を詳細に説明する。ディスク構造の一例であるが、表面がピッチ０．３ｕｍ、溝深さ２０ｎｍの凹凸の案内溝で覆われている直径１２０ｍｍ、厚さ１．１ｍｍのポリカーボネート基板として、その上にＡｇ反射層、ＧｅＮ、ＺｎＳ−２０ｍｏｌ％ＳｉＯ２、Ｇｅ２２Ｓｂ２５Ｔｅ５３（ａｔ％）、ＺｎＳ−２０ｍｏｌ％ＳｉＯ２をこの順にマグネトロンスパッタ法で形成し、第１の情報層を形成した。続いて表面がピッチ０．３ｕｍ、溝深さ２０ｎｍの凹凸の案内溝で覆われている半径１２０ｍｍ、厚さ２５ｕｍのポリカーボネートを紫外線硬化樹脂で第１の情報層の上にトータル厚さ３０ｕｍの光学分離層を形成した。続いて、光学分離層の上に、Ａｇ反射層、ＧｅＮ、Ｇｅ２２Ｓｂ２５Ｔｅ５３（ａｔ％）、ＺｎＳ−２０ｍｏｌ％ＳｉＯ２をこの順にマグネトロンスパッタ法で形成し、第２の情報層を形成した。続いて、スピンコート法により厚さ０．１ｍｍの光透過層を形成した。
各情報層の初期化は、図２に示した波長８１０ｎｍのレーザ光源を有する初期化装置を用い、線速度６ｍ／ｓ、送りピッチ２０ｕｍで適正レーザパワーを第１、第２の情報層毎に実験的に求めて行った。初期化のためのレーザビームのディスク半径方向の幅は５０ｕｍのものを用いた。各情報層の初期化は第１の情報層、光学分離層、第２の情報層、光透過層を形成した後におこなった。
また、本実施の形態では、２つの情報層を１つの初期化用レーザ光を用いて順々に初期化した。
以上説明した内容は、以下の実施の形態１及び実施の形態２で同様に適用されるものとする。
（実施の形態１）
初期化処理を行うためのレーザ光の波長における第２の情報層のアモルファス状態での透過率をＴａ２、結晶状態での透過率をＴｃ２とした時、Ｔｃ２とＴａ２の大きさと各情報層の初期化順序について検討した結果について述べる。
検討にもちいたディスクの構成は以下のとおりである。第１の情報層は基板上にＡｇ反射層を１００ｎｍ、ＧｅＮ層が５ｎｍ、ＺｎＳ−２０ｍｏｌ％ＳｉＯ２層が２５ｎｍ、ＧｅＳｂＴｅ記録層が１５ｎｍ、ＺｎＳ−２０ｍｏｌ％ＳｉＯ２層が６０ｎｍという構成である。第２の情報層は記録層組成の異なる２種類のものを用意した。ディスク１では、第１の情報層の上に光学分離層を形成した後、Ａｇ反射層を１０ｎｍ、ＧｅＮ層が５ｎｍ、ＺｎＳ−２０ｍｏｌ％ＳｉＯ２層が２４ｎｍ、ＧｅＳｂＴｅ記録層６ｎｍ、ＺｎＳ−ＳｉＯ２層５０ｎｍとした。ディスク２では、各層膜厚はディスク１と同じであるが、記録層組成のみＧａＳｂに変更してディスク化を行った。そして第２の情報層上に光透過層を形成した。第１、第２の情報層の初期化レーザ光波長での透過率、反射率を表１に示す。
2003085651.tif 000003
上記片面２層型ディスクをもちいて、それらを第１の情報層を初期化後、第２の情報層を初期化する場合や第２の情報層を初期化後、第１の情報層の初期化を行い、最終的に２層とも初期化が完了した歩留りを検討した。
なお、この場合には、第１、第２の情報層の初期化開始半径位置は２３ｍｍからと同じとした。また、その際、最初の層の初期化終了後、一度初期化装置から、ディスクを取り外し、次の層用に初期化条件を設定後、再びディスクを初期化装置に取りつけた。そして初期化できた歩留り結果を（表２）に示す。
2003085651.tif 000004
（表２）よりディスク１では第１の情報層を初期化した後に第２の情報層を初期化した場合の方が逆の場合よりも初期化歩留りが改善している。また、ディスク２では第２の情報層を初期化した後に第１の情報層を初期化した場合の方が逆の場合より初期化ミスが少ないことがわかる。
各ディスクの各情報層から初期化用光学ヘッドに帰ってくるレーザ光の反射率を表３に示す。
2003085651.tif 000005
表３より、ディスク１において、第１→第２情報層の順に初期化する場合、第１情報層の反射率は７．２％と高いため、フォーカスエラー信号も大きく、フォーカシングしやすいため、歩留りがよい。また、第２の情報層を初期化する場合も反射率が５．０％で、その時の第１情報層の反射率は２．５％と低く、誤って、第１情報層にフォーカシングすることも少ないため、歩留りがよいと考えられる。一方、第２→第１情報層の順に初期化する場合、第２情報層の反射率は５．０％であるが、その時の第１情報層の反射率は７．２％と高く、誤って第１情報層にフォーカスがはいることが考えられる。さらに、第１情報層を初期化する際の反射率も第２情報層の反射率とともに低く近いため、第１情報層の初期化においてミスをおかしたと考えられる。ディスク２の場合も同様の理由で第２情報層から初期化した場合の方が、第１情報層から初期化した場合よりも歩留りが向上したと考えられる。
すなわち、第２の情報層の結晶状態での透過率がアモルファス状態での透過率より低い場合、第１、第２の情報層の同一半径においては第１の情報層、第２の情報層の順に初期化を行う。また、第２の情報層の結晶状態での透過率がアモルファス状態での透過率より高い場合、第１、第２の情報層の同一半径においては第２の情報層、前記第１の情報層の順に初期化を行う。
このような順序で初期化を行えば、歩留まりが向上する。つまりこのような順序で初期化を行うことにより、第１の情報層を初期化する際に、第１の情報層からのフォーカスエラー信号が出来るだけ大きくなるようにすることが出来る。その結果、第１の情報層を初期化する際に、誤って第２の情報層などにフォーカシングすることも少なくなる。このように上記のような順序で初期化することにより、第１の情報層を初期化する際に誤ったフォーカシングをすることが少なくなり、その結果として歩留まりが向上することになる。
本願発明のように、Ｔｃ２、Ｔａ２を事前に検討し、その結果より初期化順を決定することにより初期化ミスを減少し、生産性を向上することができる。
なお、本実施の形態では、情報層が２つの場合について示したが、情報層が３つ以上の場合にも、同様に初期化用レーザ光波長での反射率を考慮し、各情報層の初期化開始位置を変えることで安定したディスクの量産が可能であった。
（実施の形態２）
初期化処理を行うためのレーザ光の波長における第２の情報層のアモルファス状態での透過率をＴａ２、反射率をＲａ２、結晶状態での透過率をＴｃ２、反射率をＲｃ２、第２の情報層を積層していない状態での第１の情報層のアモルファス状態での反射率をＲａ１、結晶状態での反射率をＲｃ１とした時、Ｒｃ１とＲａ１の大小関係と第１の情報層を初期化後、第２の情報層を初期化する際に第１の情報層のアモルファス領域から初期化を開始するか、結晶領域から初期化を開始するかどちらが初期化歩留りがよいかについて検討した結果について述べる。
検討にもちいたディスクの構成は以下のとおりである。第１の情報層は基板上にＡｇ反射層を１００ｎｍ、ＧｅＮ層が５ｎｍ、ＺｎＳ−２０ｍｏｌ％ＳｉＯ２層が２５ｎｍ、ＧｅＳｂＴｅ記録層が１５ｎｍ、ＺｎＳ−２０ｍｏｌ％ＳｉＯ２層が６０ｎｍという構成である。第２の情報層は、第１の情報層の上に光学分離層を形成した後、ディスク１ではＡｇ反射層を１０ｎｍ、ＧｅＮ層が５ｎｍ、ＺｎＳ−２０ｍｏｌ％ＳｉＯ２層が２４ｎｍ、ＧｅＳｂＴｅ記録層６ｎｍ、ＺｎＳ−ＳｉＯ２層５０ｎｍとした。そして第２の情報層上に光透過層を形成した。第１、第２の情報層の初期化レーザ光波長での透過率、反射率を表４に示す。
2003085651.tif 000006
上記片面２層型ディスクをもちいて、第１の情報層を初期化後、一度、ディスクを初期化装置から取り外し、初期化条件を第２の情報層用に設定後、再度、ディスクを初期化装置に取りつけ、第２の情報層を初期化した。最終的に２層とも初期化が完了した歩留りを検討した。
なお、この場合には、第１の情報層の初期化開始半径位置は２３ｍｍからとし、第２の情報層については、初期化開始半径位置を２２ｍｍ、２３ｍｍ、２４ｍｍの３種類の検討をおこなった。すなわち、第２情報層の初期化に際し、それぞれ第１情報層のアモルファス状態の領域からと初期化開始位置を同じにした場合と、結晶状態の領域から初期化を行った。その歩留り結果を（表５）に示す。
2003085651.tif 000007
（表５）よりディスク１では第２情報層を初期化する際に順に第１情報層の結晶領域から初期化を開始、初期化開始位置が同じ、アモルファス領域から初期化を開始した場合と歩留りが低下している。
初期化開始位置と各情報層から初期化用光学ヘッドに帰ってくるレーザ光の反射率を表６に示す。
2003085651.tif 000008
表６より、ディスク１において、まず第１情報層を初期化する場合、第１情報層の反射率は７．２％と高いため、フォーカスエラー信号も大きく、フォーカシングしやすいため、歩留まりがよい。図４（ａ）、（ｂ）に、第１の情報層を初期化後のディスク半径位置の差によるフォーカスエラー信号の大きさを比較したものを示す。
図４（ａ）は、半径２２ｍｍでのフォーカスエラー信号であり、第１情報層のアモルファス領域から第２情報層の初期化を開始する場合に相当し、光透過層からのフォーカスエラー信号７１ａ、第２の情報層からのフォーカスエラー信号７２ａに、第１の情報層からのフォーカスエラー信号７３ａは同程度の大きさになっている。また、図４（ｂ）は、半径２４ｍｍでのフォーカスエラー信号であり、第１情報層の結晶領域から第２情報層の初期化を開始する場合に相当し、光透過層からのフォーカスエラー信号７１ｂ、第２の情報層からのフォーカスエラー信号７２ａに比べて第１の情報層からのフォーカスエラー信号７３ａが小さくなっている。つまり、図４（ａ）の第１の情報層からのフォーカスエラー信号７３ａは、図４（ｂ）の第１の情報層からのフォーカスエラー信号７３ｂよりも小さくなっている。
第１情報層の結晶領域から第２情報層の初期化を開始する場合、第２の情報層を初期化する時の反射率がディスク１で５．０％であり、その時の第１情報層の反射率は２．５％と低い。そのため、誤って、第１情報層にフォーカシングすることもないため、歩留り１００％であると考えられる。一方、第１情報層のアモルファス領域から第２情報層の初期化を開始する場合、第２情報層を初期化する時の反射率はディスク１で５．０％であるが、第１情報層からの反射率が７．２％であり、誤って第１情報層にフォーカシングすることが考えられ、歩留りを落としていると考える。
初期化開始位置が同じ場合には、第１情報層の結晶領域から第２情報層の初期化を開始する場合と同じ反射率となると考えればいいのだが、実際歩留まり結果は低下している。これは、第１情報層初期化後に、第２情報層を初期化する際に、ディスクののせ変えをおこなっているため、その際の初期化装置へのディスクの取り付け誤差により、第１情報層のアモルファス部分からの反射光を初期化装置のピックアップが検出したため、フォーカシングを失敗したことが原因であると考えられる。ディスクのせ変えによる取りつけ誤差は、ディスクの内径や外径誤差や初期化装置のディスク受け部の寸法誤差により生じるものと考えられる。
本願発明のように、Ｒｃ１とＲａ１を事前に検討し、その結果より第２情報層の初期化開始半径位置を第１の情報層の初期化開始位置と異なるようにすることにより初期化ミスを減少し、生産性を向上することができる。
なお、本実施の形態では、Ｒｃ１＜Ｒａ１となるディスクについての結果を報告したが、Ｒｃ１＞Ｒａ１となるディスクについては、同様に第２情報層の初期化開始位置を第１情報層の結晶領域からとすることにより初期化ミスを減少し、生産性を向上することができた。
また、第２の情報層、第１の情報層の順に初期化する場合には、Ｒｃ２＜Ｒａ２となる場合には、第２の情報層の結晶状態の領域から第１の情報層の初期化を開始する、あるいはＲｃ２＞Ｒａ２の場合には、第２の情報層のアモルファス状態の領域から第１の情報層の初期化を開始することで初期化歩留りが同様に向上することができた。
上記について、図５及び図６を用いてさらに詳細に説明する。
図５（ａ）及び（ｂ）にＲｃ１＜Ｒａ１の場合、すなわち、第１の情報層の結晶状態での、記録層を予め結晶化するためのレーザビームの波長における反射率が第１の情報層のアモルファス状態の、前記記録層を予め結晶化するためのレーザビームの波長における反射率より小さい場合の光学的情報記録媒体３１を示す。図５（ａ）は、光学的情報記録媒体３１の正面図であり、図５（ｂ）は、図５の光学的情報記録媒体３１のＡＡ’断面について、第１の情報層３２及び第２の情報層３５を図示した図である。
光学的情報記録媒体３１は、円盤状の形状であり、円盤の中心には円形の孔が設けられている。また、光学的情報記録媒体３１は、第１の情報層３２及び第２の情報層３５の両方ともがすでに初期化されている。第２の情報層３５を初期化する際には、光学的情報記録媒体３１の内周側から外周側に向かって初期化が行われたものとする。
この場合、図５（ｂ）に示すように、光学的情報記録媒体３１の内周側に着目すると、半径２２ｍｍ未満では、第１の情報層３２はアモルファス状態３４になっており、半径２２ｍｍ以上では、第１の情報層３２は結晶状態３３になっている。また、内周側に着目すると、半径２３ｍｍ未満では、第２の情報層３５はアモルファス状態３７になっており、半径２３ｍｍ以上では、第２の情報層３５は結晶状態３６になっている。従って、光学的情報記録媒体３１の半径２２ｍｍ以上かつ半径２３ｍｍ以下の領域では、第１の情報層３２は結晶化されており、第２の情報層３５はアモルファス状態である。すなわち、光学的情報記録媒体３１の半径２２ｍｍ以上かつ半径２３ｍｍ以下の領域などのように、第１の情報層３２が結晶化されており、第２の情報層３５がアモルファス状態である同心円の帯状の領域が光学的情報記録媒体３１に存在している。そして、この同心円の帯状の領域は、第２の情報層３５を光学的情報記録媒体３１の内周側から外周側に向かって初期化した場合には、少なくともディスクの内周側に存在している。
言い換えると、ディスクの内周側において、第２の情報層３５の結晶状態３６の領域とアモルファス状態３７の領域との境界に対向する位置の第１の情報層３２の領域の、記録層を予め結晶化するためのレーザビームの波長における反射率は、第１の情報層３２の他の領域の、記録層を予め結晶化するためのレーザビームの波長における反射率よりも低くなっている。
すなわち、第１の情報層３２の反射率の低い状態の領域内に対向する第２の情報層３５の領域から第２の情報層３５の初期化が開始されている。つまりＲｃ１＜Ｒａ１であるので、第１の情報層３２が結晶化されている領域内に対向する第２の情報層３５の領域から第２の情報層３５の初期化が開始されている。
このような光学的情報記録媒体３１は、第１の情報層がアモルファス状態である領域内に対向する第２の情報層の領域から第２の情報層の初期化を開始した場合に比べて歩留まりがよい。すなわち、第２の情報層３５を内周側から外周側に向かって順に初期化する際、第２の情報層３５の第１の情報層３２が結晶状態３３である領域に対向する第２の情報層３５の領域から初期化を開始したので、第２の情報層３５の初期化開始時には、第１の情報層３２の反射率の低い領域に対向する第２の情報層３５の領域から初期化を開始したことになり、第１の情報層３２のフォーカスエラー信号が第２の情報層３２の初期化開始時により小さくなり、誤って、第１情報層３２にフォーカシングすることもより少なくなったからである。
従って、Ｒｃ１＜Ｒａ１の場合、第２の情報層３５を光学的情報記録媒体３１の内周側から外周側に向かって初期化する際には、光学的情報記録媒体３１の内周側に第１の情報層３２は結晶化されず、第２の情報層３５はアモルファス状態である同心円の帯状の領域が同一半径において存在する光学的情報記録媒体３１では、それ以外の光学的情報記録媒体よりも歩留まりが向上する。
なお、第２の情報層３５を内周側から外周側に向かって初期化する場合には、光学的情報記録媒体３１の外周側の結晶状態とアモルファス状態との境界は、第１の情報層３２と第２の情報層３５とで一致していても構わないし、異なっていても構わない。
また、Ｒｃ１＜Ｒａ１の場合、第２の情報層３５をディスクの外周側から内周側に向かって初期化する場合には、第１の情報層の反射率の低い状態の領域内から第２の情報層の初期化を開始すれば歩留まりが向上する。すなわち、この場合には、つまりＲｃ１＜Ｒａ１であるので、第１の情報層が結晶化されている領域内に対向する第２の情報層の領域から第２の情報層の初期化を開始すれば歩留まりが向上する。
次に、図６（ａ）及び（ｂ）にＲｃ１＞Ｒａ１の場合、すなわち、第１の情報層の結晶状態での反射率が第１の情報層のアモルファス状態の反射率より大きい場合の光学的情報記録媒体４１を示す。図６（ａ）は、光学的情報記録媒体４１の正面図であり、図６（ｂ）は、図６の光学的情報記録媒体４１のＢＢ’断面について、第１の情報層４２及び第２の情報層４５を図示した図である。
光学的情報記録媒体４１は、光学的情報記録媒体３１と同様に、円盤状の形状であり、円盤の中心には円形の孔が設けられている。また、光学的情報記録媒体４１は、第１の情報層４２及び第２の情報層４５ともすでに初期化が行われれている。第２の情報層４５を初期化する際には、光学的情報記録媒体４１の外周側から内周側に向かって初期化が行われたものとする。
この場合、図６（ｂ）に示すように、光学的情報記録媒体４１の外周側に着目すると、半径５８ｍｍより大きい領域では、第１の情報層４２はアモルファス状態４４になっており、半径５８ｍｍ以下では、第１の情報層４２は結晶状態３３になっている。また、外周側に着目すると、半径５９ｍｍより大きい領域では、第２の情報層４５はアモルファス状態４７になっており、半径５９ｍｍ以下では、第２の情報層４５は結晶状態４６になっている。
従って、光学的情報記録媒体４１の半径５８ｍｍ以上かつ半径５９ｍｍ以下の領域では、第１の情報層４２はアモルファス状態であり、第２の情報層４５は結晶状態である。すなわち、光学的情報記録媒体４１の半径５８ｍｍ以上かつ半径５９ｍｍ以下の領域などのように、第１の情報層４２がアモルファス状態であり、第２の情報層４５が結晶化されている同心円の帯状の領域が光学的情報記録媒体４１に存在している。そして、この同心円の帯状の領域は、第２の情報層４５を光学的情報記録媒体４１の外周側から内周側に向かって初期化した場合には、少なくともディスクの外周側に存在している。
言い換えると、ディスクの外周側において、第２の情報層４５の結晶状態４６の領域とアモルファス状態４７の領域との境界に対向する位置の第１の情報層４２の領域の反射率は、第１の情報層４２の他の領域の反射率よりも低くなっている。
すなわち、第１の情報層４２の反射率の低い状態の領域内に対向する第２の情報層４５の領域から第２の情報層４５の初期化が開始されている。つまりＲｃ１＞Ｒａ１であるので、第１の情報層４２がアモルファス状態である領域内から第２の情報層４５の初期化が開始されている。
このような光学的情報記録媒体４１は、第１の情報層が結晶状態である領域内に対向する第２の情報層の領域から第２の情報層の初期化を開始した場合に比べて歩留まりがよい。すなわち、第２の情報層４５を外周側から内周側に向かって順に初期化する際、第２の情報層４５の第１の情報層４２がアモルファス状態４４である領域に対向する第２の情報層４５の領域から初期化を開始したので、第２の情報層４５の初期化開始時には、第１の情報層４２の反射率の低い領域に対向する第２の情報層４５の領域から初期化を開始したことになり、第１の情報層４２のフォーカスエラー信号が第２の情報層４５の初期化開始時により小さくなり、誤って、第１情報層４２にフォーカシングすることもより少なくなったことを意味している。
従って、Ｒｃ１＞Ｒａ１の場合、第２の情報層４５を光学的情報記録媒体４１の外周側から内周側に向かって初期化する際には、光学的情報記録媒体４１の外周側に第１の情報層４２はアモルファス状態であり、第２の情報層４５は結晶化されている同心円の帯状の領域が同一半径において存在する光学的情報記録媒体４１では、それ以外の光学的情報記録媒体よりも歩留まりが向上する。
なお、第２の情報層４５を外周側から内周側に向かって初期化する場合には、光学的情報記録媒体４１の内周側の結晶状態とアモルファス状態との境界は、第１の情報層４２と第２の情報層４５とで一致していても構わないし、異なっていても構わない。
また、Ｒｃ１＞Ｒａ１の場合、第２の情報層４５をディスクの内周側から外周側に向かって初期化する場合には、第１の情報層の反射率の低い状態の領域内に対向する第２の情報層の領域から第２の情報層の初期化を開始すれば歩留まりが向上する。すなわち、この場合には、つまりＲｃ１＞Ｒａ１であるので、第１の情報層がアモルファス状態である領域内に対向する第２の情報層の領域から第２の情報層の初期化を開始すれば歩留まりが向上する。
このように図５及び図６にそれぞれ示した光学的情報記録媒体３１、４１は初期化時に歩留まりがよいものである。
なお、本実施の形態では、情報層が２つの場合について示したが、情報層が３つ以上の場合にも、同様に初期化用レーザ光波長での反射率を考慮し、各情報層の初期化開始位置を変えることで安定したディスクの量産が可能となった。
なお、本実施の形態では、初期化を内周から外周に向かって行ったが、外周から内周に向かって行った場合にも同様の結果が得られた。
以上のように、初期化領域が多層媒体ごとに異なる媒体となるように初期化を行うことで、光学的情報記録媒体製造時の生産性を向上することができる。
産業上の利用可能性
以上説明したところから明らかなように、本発明は、初期化工程における光ディスク量産時の生産効率を向上することができる光学的情報記録媒体およびその初期化方法を提供することが出来る。
【図面の簡単な説明】
図１は、本発明の実施の形態における光ディスクの構造図である。
図２は、本発明の実施の形態における光ディスクの初期化装置の構造図である。
図３は、従来の光ディスクの初期化のためのフォーカスエラー信号の図である。
図４は、本発明の実施の形態における光ディスクの初期化のためのフォーカスエラー信号の図である。
図５は、本発明の実施の形態における光ディスク（光学的情報記録媒体）の構成を示す図である。
図６は、本発明の実施の形態における光ディスク（光学的情報記録媒体）の構成を示す図である。
（符号の説明）
１  基板
２  基板表面
３  第１の情報層
４  光学分離層
５  光学分離層の表面
６  第２の情報層
７  光透過層
８  反射層
９  保護層
１０  記録層
１１  保護層
１２  反射層
１３  保護層
１４  記録層
１５  保護層
【図１】
2003085651.tif 000009
【図２】
2003085651.tif 000010
【図３】
2003085651.tif 000011
【図４（ａ）】
2003085651.tif 000012
【図４（ｂ）】
2003085651.tif 000013
【図５（ａ）】
2003085651.tif 000014
【図５（ｂ）】
2003085651.tif 000015
【図６（ａ）】
2003085651.tif 000016
【図６（ｂ）】
2003085651.tif 000017
【手続補正書】
【提出日】平成16年1月5日(2004.1.5)
【手続補正１】
【補正対象書類名】明細書
【補正対象項目名】全文
【補正方法】変更
【補正の内容】
【書類名】  明細書
【特許請求の範囲】
【請求項１】  円盤状の基板の上に、複数の情報層が形成されている光学的情報記録媒体であって、
前記情報層は、エネルギービームの照射によって、アモルファス相と結晶相の間で光学的に検出可能な可逆的変化を生じる記録層を少なくとも有し、
照射されるレーザ光によって信号を前記情報層に記録、再生することができ、
前記各情報層に含まれる記録層が同心円の帯状に予めレーザ光により結晶化されており、
少なくとも１つの情報層の結晶化領域とアモルファス領域との境界に対向する位置の他の情報層の領域の、前記記録層を予め結晶化するためのレーザビームの波長における反射率は、その他の情報層の他の領域の、前記記録層を予め結晶化するためのレーザビームの波長における反射率よりも低い光学的情報記録媒体。
【請求項２】  前記円盤状の基板上に、前記円盤状の基板に近いほうから第１の情報層、光学分離層、第２の情報層、及び光透過層を備えた請求項１記載の光学的情報記録媒体。
【請求項３】  前記第１の情報層は結晶化されており、前記第２の情報層はアモルファス状態である同心円の帯状の領域がディスクの同一半径において存在する請求項２記載の光学的情報記録媒体。
【請求項４】  前記同心円の帯状の領域は、少なくともディスクの内周側あるいは外周側にある請求項３記載の光学的情報記録媒体。
【請求項５】  前記第１および第２の情報層を結晶化するためのレーザビームの波長における、前記第１の情報層のアモルファス状態での反射率をＲａ１、結晶状態での反射率をＲｃ１とした時、Ｒｃ１＜Ｒａ１である請求項３記載の光学的情報記録媒体。
【請求項６】  前記第１の情報層がアモルファス状態であり、前記第２の情報層は結晶化されている同心円の帯状の領域がディスクの同一半径において存在する請求項２記載の光学的情報記録媒体。
【請求項７】  前記同心円の帯状の領域は、少なくともディスクの内周側あるいは外周側にある請求項６記載の光学的情報記録媒体。
【請求項８】  前記第１および第２の情報層を結晶化するためのレーザビームの波長における、前記第１の情報層のアモルファス状態での反射率をＲａ１、結晶状態での反射率をＲｃ１とした時、Ｒｃ１＞Ｒａ１である請求項６記載の光学的情報記録媒体。
【発明の詳細な説明】
【０００１】
【発明の属する技術分野】
本発明は、レーザー光線等の光学的手段を用いて情報を高速かつ高密度に記録、再生する光学的情報記録媒体に関するものである。
【０００２】
【従来の技術】
レーザー光線を利用して高密度な情報の再生あるいは記録を行う技術は公知であり、おもに光ディスクとして実用化されている。
【０００３】
光ディスクは再生専用型、追記型、書き換え型に大別することができる。再生専用型はコンパクトディスクやレーザーディスクとして、また追記型や書き換え型は文書ファイル、データファイル等として実用化されている。書き換え型光ディスクの中にはおもに、光磁気と相変化型がある。相変化光ディスクは記録層がレーザー光線の照射によってアモルファスと結晶間（あるいは結晶とさらに異なる構造の結晶間）で可逆的に状態変化を起こすことを利用する。これは、レーザー光照射により薄膜の屈折率あるいは消衰係数のうち少なくともいずれか一つが変化して記録を行い、この部分で透過光あるいは反射光の振幅が変化し、その結果検出系に至る透過光量あるいは反射光量が変化することを検出して信号を再生する。
【０００４】
一般には、記録層材料が結晶状態の場合を未記録状態とし、レーザ光を照射して、記録層材料を溶融、急冷してアモルファス状態とすることにより信号を記録する。また、信号を消去する場合は、記録時よりも低いレーザ光パワーを照射し、記録層を結晶状態とする。記録層材料は一般的にカルコゲン化合物を用いることが多く、カルコゲン化合物からなる記録層はアモルファス状態で成膜されるので、予め記録領域全面を結晶化して未記録状態としておく必要があり、この全面結晶化を初期化と呼ぶ。初期化処理はディスク製造工程の一部に組み込まれており、レーザ光あるいは、フラッシュ光源を用いて記録層を結晶状態にする。レーザ光を用いる場合には、ディスクを回転させながらレーザ光を照射、情報層にフォーカスシングし、その光学ヘッド位置をディスクの半径方向にずらしていき、ディスク全面を初期化する。
【０００５】
光ディスクの記録容量を増加させる観点から、片面２層構成、およびその製造方法が提案されている（例えば、特許文献１、２）。特許文献２では、青紫レーザ光を用いた片面２層構成の相変化光ディスクの製造方法が記述されている。
【０００６】
なお、特許文献１、及び特許文献２の文献の全ての開示は、そっくりそのまま引用する（参照する）ことにより、ここに一体化する。
【０００７】
片面多層記録媒体に求められるディスク特性としては、情報を記録再生するためのレーザ光の入射側の情報層をとおしてその奥の情報層に情報を記録再生しなければならない。そのため、特に手前側の層には高透過率が必要（例えば５０％）であり、そのためには、情報層中の記録層は必然的に薄くせねばならない。
【特許文献１】特願平１０−１３２９８２号
【特許文献２】特願２０００−４００４４２号
【０００８】
【発明が解決しようとする課題】
我々は、青紫色レーザ光を用いた相変化型片面多層構成の光ディスクの開発を行った。例えば、透明基板上に第１の情報層、光学分離層、第２の情報層、光透過層を設けたものである。そして、初期化処理の際に課題が発生した。ディスク構成によって、初期化処理がうまくできるものとできないものが発生したのである。
【０００９】
すなわち、第１の情報層と第２の情報層を１層ずつ初期化処理したのだが、ディスク構成によっては後から初期化する層にレーザ光がうまくフォーカシングせず、初期化を失敗するというものである。
【００１０】
一度、初期化する層にフォーカシングすると、９０％程度の確率で、初期化は成功した。残り１０％は、初期化のためのフォーカシングを失敗してしまうものであった。また、第１、第２の情報層の初期化順序によっても、初期化がうまくできない場合が発生した。
【００１１】
初期化を失敗する原因は、以下のように考えられる。初期化のためにレーザ光を照射する光学ヘッドを光透過層に近づけていくと、図３に示すように光透過層からのフォーカスエラー信号６１、第２の情報層からのフォーカスエラー信号６２、第１の情報層からのフォーカスエラー信号６３が順に３つ検出される。
【００１２】
しかし、この３つのフォーカスエラー信号の大きさは、各情報層の反射率が高い場合には大きく、低い場合には小さく検出される。各情報層の反射率はその薄膜構成や、その相状態（アモルファスか結晶か）の組み合わせにより変化し、フォーカスエラー信号が小さい場合に、初期化を失敗する確率が高くなる。
【００１３】
そこで、このフォーカスエラー信号が大きくなるように、各層の初期化順序や、後から初期化する情報層の初期化開始半径位置を選択しなければならないのである。
【００１４】
また、ディスクの量産を考えた場合、複数の層を初期化するためには、それぞれの情報層を初期化するための初期化条件（例えば、線速度や初期化のためのレーザ光パワー、ピックアップの送り幅、レーザ光の情報層へのデファーカス量等）を変える必要がある。
【００１５】
現在商品化されているＤＶＤ−ＲＡＭ等の初期化に使用されている量産用初期化装置では、ピックアップは１つのものが用いられている。新たな設備投資なしに既存の初期化装置を用いて、現在我々が開発中の複数の情報層を有する光ディスクを量産で初期化しようとすると、各情報層を順番に１層ずつ行うこととなる。
【００１６】
その際、各情報層専用の初期化装置により、各層を初期化することが考えられる。その場合には、初期化装置へのディスクの掛け替えが必要になる。
【００１７】
その際に問題なのは、ディスクの掛け替えにより、初期化開始位置を各層とも同じに設定しても、掛け替え時のディスク取り付け誤差が生じ、初期化開始位置が微妙にずれる可能性がある。このような場合には各層の初期化順序を考えておこなったとしても、初期化歩留まりが低下していると考えられる。
【００１８】
本発明は、上記課題を考慮し、初期化工程における光ディスク量産時の生産効率を向上することができる光学的情報記録媒体、およびその初期化方法を提供することを目的とするものである。
【００１９】
【課題を解決するための手段】
上述した課題を解決するために、第１の本発明は、円盤状の基板の上に、複数の情報層が形成されている光学的情報記録媒体であって、
前記情報層は、エネルギービームの照射によって、アモルファス相と結晶相の間で光学的に検出可能な可逆的変化を生じる記録層を少なくとも有し、
照射されるレーザ光によって信号を前記情報層に記録、再生することができ、
前記各情報層に含まれる記録層が同心円の帯状に予めレーザ光により結晶化されており、
少なくとも１つの情報層の結晶化領域とアモルファス領域との境界に対向する位置の他の情報層の領域の、前記記録層を予め結晶化するためのレーザビームの波長における反射率は、その他の情報層の他の領域の、前記記録層を予め結晶化するためのレーザビームの波長における反射率よりも低い光学的情報記録媒体である。
【００２０】
また、第２の本発明は、前記円盤状の基板の上に、第１の情報層、光学分離層、第２の情報層、及び光透過層をこの順に備えた第１の本発明の光学的情報記録媒体である。
【００２１】
また、第３の本発明は、前記第１の情報層は結晶化されており、前記第２の情報層はアモルファス状態である同心円の帯状の領域がディスクの同一半径において存在する第２の本発明の光学的情報記録媒体である。
【００２２】
また、第４の本発明は、前記同心円の帯状の領域は、少なくともディスクの内周側あるいは外周側にある第３の本発明の光学的情報記録媒体である。
【００２３】
また、第５の本発明は、前記第１および第２の情報層を結晶化するためのレーザビームの波長における、前記第１の情報層のアモルファス状態での反射率をＲａ１、結晶状態での反射率をＲｃ１とした時、Ｒｃ１＜Ｒａ１である第３の本発明の光学的情報記録媒体である。
【００２４】
また、第６の本発明は、前記第１の情報層がアモルファス状態であり、前記第２の情報層は結晶化されている同心円の帯状の領域がディスクの同一半径において存在する第２の本発明の光学的情報記録媒体である。
【００２５】
また、第７の本発明は、前記同心円の帯状の領域は、少なくともディスクの内周側あるいは外周側にある第６の本発明の光学的情報記録媒体である。
【００２６】
また、第８の本発明は、前記第１および第２の情報層を結晶化するためのレーザビームの波長における、前記第１の情報層のアモルファス状態での反射率をＲａ１、結晶状態での反射率をＲｃ１とした時、Ｒｃ１＞Ｒａ１である第６の本発明の光学的情報記録媒体である。
【００２７】
また、第９の本発明は、円盤状の基板上に、前記円盤状の基板に近い方から第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記記録層を予め結晶化するためのレーザビームの波長における、前記第１の情報層の反射率の低い状態の領域内に対向する前記第２の情報層の領域から前記第２の情報層の初期化を開始する光学的情報記録媒体の初期化方法である。
【００２８】
また、第１０の本発明は、前記第１の情報層のアモルファス状態での反射率をＲａ１、結晶状態での反射率をＲｃ１とした時、Ｒｃ１＜Ｒａ１の場合、前記第１の情報層が結晶化されている領域内に対向する前記第２の情報層の領域から前記第２の情報層の初期化を開始する第９の本発明の光学的情報記録媒体の初期化方法である。
【００２９】
また、第１１の本発明は、前記第１の情報層のアモルファス状態での反射率をＲａ１、結晶状態での反射率をＲｃ１とした時、Ｒｃ１＞Ｒａ１の場合、前記第１の情報層がアモルファス状態である領域内に対向する前記第２の情報層の領域から前記第２の情報層の初期化を開始する第９の本発明の光学的情報記録媒体の初期化方法である。
【００３０】
また、第１２の本発明は、円盤状の基板の上に、前記円盤状の基板に近いほうから、第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記第２の情報層の結晶状態での透過率がアモルファス状態での透過率より低い場合、前記第１、第２の情報層の同一半径においては前記第１の情報層、前記第２の情報層の順に初期化を行い、前記第２の情報層の結晶状態での透過率がアモルファス状態での透過率より高い場合、前記第１、第２の情報層の同一半径においては前記第２の情報層、前記第１の情報層の順に初期化を行う光学的情報記録媒体の初期化方法である。
【００３１】
また、第１３の本発明は、前記各情報層を初期化するための光学ヘッドを１つ有し、その光学ヘッドを用いて前記第１の情報層、前記第２の情報層の順に初期化する第１０〜１１の本発明のいずれかの光学的情報記録媒体の初期化方法である。
【００３２】
また、第１４の本発明は、前記各情報層を初期化するための光学ヘッドを１つ有し、その光学ヘッドを用いて前記第１の情報層、及び前記第２の情報層を初期化する第１２の本発明の光学的情報記録媒体の初期化方法である。
【００３３】
また、第１５の本発明は、前記第１の情報層、前記第２の情報層の初期化領域が異なる第９〜１１の本発明のいずれかの光学的情報記録媒体の初期化方法である。
【００３４】
【発明の実施の形態】
以下、図面を用いて本発明を説明する。
【００３５】
図１を用いて本実施の形態で用いたディスクの構造について説明する。図１において、情報の記録、再生および情報層の初期化を行うそれぞれのレーザ光は光透過層７側から入射させる。基板１はポリカーボネート、ＰＭＭＡ等の樹脂板、ガラス板等からなる。基板表面２はスパイラルまたは同心円状の連続溝等で覆われている。
【００３６】
基板１上には、第１の情報層３を設ける。第１の情報層は少なくとも反射層８、保護層９、１１、記録層１０を有する。
【００３７】
第１の情報層３の上には、光学分離層４が形成される。光学分離層４は、第１の情報層３に信号を記録再生するために照射するレーザ光の波長に対して透明な材料であればよく、第１の情報層と第２の情報層とを光学的に分離する機能を備える。光学分離層は紫外線硬化樹脂等からなる層をスピンコートにより形成する方法や、透明フィルムを粘着テープあるいは紫外線硬化樹脂等により接着する方法等がある。光学分離層の表面５はスパイラルまたは同心円状の連続溝等で覆われている。
【００３８】
光学分離層４の上には、第２の情報層６が形成される。第２の情報層６は、少なくとも反射層１２、保護層１３、１５、、記録層１４を有する。第２の光学情報層６の上には、光透過層７が形成される。光透過層７は、スピンコート法によって紫外線硬化樹脂等からなる層を形成する場合や、透明フィルムを粘着テープ、あるいは、紫外線硬化樹脂等により、第２の情報層６の上に接着するなどして形成される場合がある。
【００３９】
保護層９、１１、１３、１５の材料は、Ａｌ、Ｓｉ、Ｔａ、Ｍｏ、Ｗ、Ｚｒ等の酸化物、ＺｎＳ等の硫化物、Ａｌ、Ｂ、Ｇｅ、Ｓｉ、Ｔｉ、Ｚｒ等の窒化物、Ｐｂ、Ｍｇ、Ｌａ等のフッ化物等を主成分とする材料を用いることができる。本実施の形態では、ＺｎＳ−２０ｍｏｌ％ＳｉＯ2の組成のものを用いた。
【００４０】
記録層１０、１４の材料はＴｅ、Ｉｎ、Ｓｅ等を主成分とする相変化材料をもちいることができる。よく知られた相変化材料の主成分としては、ＴｅＧｅＳｂ、ＴｅＧｅＳｎ、ＴｅＧｅＳｎＡｕ、ＳｂＳｅ、ＳｂＴｅ、ＳｂＳｅＴｅ、Ｉｎ−Ｔｅ、Ｉｎ−Ｓｅ、Ｉｎ−Ｓｅ−Ｔｌ、ＩｎＳｂＩｎＳｂＳｅ,ＧｅＳｂＴｅＡｇ等が挙げられる。現在、相変化光ディスクで商品化されたもの、あるいは研究が盛んに行われている材量系としてはＧｅＳｂＴｅ系、ＡｇＧｅＳｂＴｅ系である。これらの記録層は通常アモルファス状態で成膜される。これらの記録層材料を用いた場合、記録層の初期化に一般に用いられている赤外光波長においては結晶状態の透過率の方がアモルファス状態での透過率より小さくなる。本実施の形態では、ＧｅＳｂＴｅ系のものを主に用いた。
【００４１】
反射層８、１２はＡｇ、Ａｕ、Ａｌ等の金属元素を主成分とする材料を用いることができる。また、金属反射層の代わりに、屈折率の異なる２種類以上の保護層を積層することによっても、反透過層と同様の光学特性を得ることができる。
本実施の形態では、Ａｇを主成分とする金属反射層を用いた。
【００４２】
また、図１には記載していないが、記録層１０と保護層９および１０の間、および記録層１４と保護層１３および１５の間に記録層の結晶化能を高め、かつ良好な記録消去のサイクル特性を確保する目的でＣや窒化物界面層を設けることも好ましい。窒化物界面層の主材料はＧｅ、Ｃｒ、Ｓｉ、Ａｌ、Ｔｅのうち少なくとも１つの元素を含む材料である。
【００４３】
保護層、記録層、反射層、窒化物界面層等の各層の形成方法としては、通常、電子ビーム蒸着法、スパッタリング法、イオンプレーティング法、ＣＶＤ法、レーザスパッタリング法等が適応される。本実施の形態では、スパッタリング法を用いた。
【００４４】
次に、上述した片面２層構成の光学的情報記録媒体をレーザ光を用いて、初期化するプロセスについて説明する。初期化装置の概略を図２に示す。図２に示すように初期化装置は、光ディスク５１を初期化する装置であり、ヘッド送り機構５２、レーザ光源５３、ミラー５４、対物レンズ５５、フォーカスサーボ５６、スピンドルモータ５７から構成される。レーザ光源５３から照射されたレーザ光は対物レンズ５５により、第２の情報層あるいは第１の情報層上に例えば非点収差法を用いてフォーカシングされる。この時、第１の情報層、第２の情報層から得られるフォーカスエラー信号を用いる。フォーカシング制御を行う方法としては、ナイフエッジ法等、種々の方法をとることができる。
【００４５】
さらに、第１、第２の情報層を両方とも形成した後にそれぞれの情報層を初期化する際に第１の情報層、第２の情報層を区別して、所望の情報層に初期化用レーザ光のフォーカスをかける手順を説明する。初期化のためのレーザ光を照射する光学ヘッドを光透過層に近づけていき、光透過層、第２の情報層、第１の情報層からのフォーカスをかけるためのフォーカスエラー信号が順に３つ検出される。これら３つのフォーカスエラー信号を検出し、例えば第２の情報層を初期化するためには光学ヘッドを光透過層に近づけていく場合には検出されるフォーカスエラー信号の２つめのフォーカスエラー信号にフォーカスをかける。あるいは、逆に第１の情報層からのフォーカスエラー信号を検出した後、光学ヘッドを光透過層から離していったときの２つめのフォーカスエラー信号にフォーカスをかけるという作業を初期化装置内で行っている。（情報層が２個でなく複数個ある場合にも、同様の方法でフォーカスシングを行う）
第１、第２の情報層を初期化する方法としては以下の複数のパターンが考えられる。
（１）それぞれの情報層を形成した直後にそれぞれの情報層の初期化を行う。
（２）それぞれの情報層を形成し、その上に光学分離層（第２の情報層の場合には光透過層）を形成した直後に初期化を行う。
（３）基板上に第１の情報層、光学分離層、第２の情報層、光透過層を形成した後に初期化を行う。（光透過層は初期化後に形成することもある）
（４）（３）の場合、第１の情報層を第２の情報層より先に初期化する。（その逆もある）
また、レーザ光を用いた結晶化（初期化）には、高出力のレーザパワーが必要なことから、そのレーザ光波長については８００ｎｍ前後の赤外レーザを用いることが一般的である。
【００４６】
本実施の形態で用いたディスクの構造を詳細に説明する。ディスク構造の一例であるが、表面がピッチ０．３ｕｍ、溝深さ２０ｎｍの凹凸の案内溝で覆われている直径１２０ｍｍ、厚さ１．１ｍｍのポリカーボネート基板として、その上にＡｇ反射層、ＧｅＮ、ＺｎＳ−２０ｍｏｌ％ＳｉＯ2、Ｇｅ22Ｓｂ25Ｔｅ53（ａｔ％）、ＺｎＳ−２０ｍｏｌ％ＳｉＯ2をこの順にマグネトロンスパッタ法で形成し、第１の情報層を形成した。続いて表面がピッチ０．３ｕｍ、溝深さ２０ｎｍの凹凸の案内溝で覆われている半径１２０ｍｍ、厚さ２５ｕｍのポリカーボネートを紫外線硬化樹脂で第１の情報層の上にトータル厚さ３０ｕｍの光学分離層を形成した。続いて、光学分離層の上に、Ａｇ反射層、ＧｅＮ、Ｇｅ22Ｓｂ25Ｔｅ53（ａｔ％）、ＺｎＳ−２０ｍｏｌ％ＳｉＯ2をこの順にマグネトロンスパッタ法で形成し、第２の情報層を形成した。続いて、スピンコート法により厚さ０．１ｍｍの光透過層を形成した。
【００４７】
各情報層の初期化は、図２に示した波長８１０ｎｍのレーザ光源を有する初期化装置を用い、線速度６ｍ／ｓ、送りピッチ２０ｕｍで適正レーザパワーを第１、第２の情報層毎に実験的に求めて行った。初期化のためのレーザビームのディスク半径方向の幅は５０ｕｍのものを用いた。各情報層の初期化は第１の情報層、光学分離層、第２の情報層、光透過層を形成した後におこなった。
【００４８】
また、本実施の形態では、２つの情報層を１つの初期化用レーザ光を用いて順々に初期化した。
【００４９】
以上説明した内容は、以下の実施の形態１及び実施の形態２で同様に適用されるものとする。
【００５０】
（実施の形態１）
初期化処理を行うためのレーザ光の波長における第２の情報層のアモルファス状態での透過率をＴａ２、結晶状態での透過率をＴｃ２とした時、Ｔｃ２とＴａ２の大きさと各情報層の初期化順序について検討した結果について述べる。
【００５１】
検討にもちいたディスクの構成は以下のとおりである。第１の情報層は基板上にＡｇ反射層を１００ｎｍ、ＧｅＮ層が５ｎｍ、ＺｎＳ−２０ｍｏｌ％ＳｉＯ2層が２５ｎｍ、ＧｅＳｂＴｅ記録層が１５ｎｍ、ＺｎＳ−２０ｍｏｌ％ＳｉＯ2層が６０ｎｍという構成である。第２の情報層は記録層組成の異なる２種類のものを用意した。ディスク１では、第１の情報層の上に光学分離層を形成した後、Ａｇ反射層を１０ｎｍ、ＧｅＮ層が５ｎｍ、ＺｎＳ−２０ｍｏｌ％ＳｉＯ2層が２４ｎｍ、ＧｅＳｂＴｅ記録層６ｎｍ、ＺｎＳ−ＳｉＯ2層５０ｎｍとした。ディスク２では、各層膜厚はディスク１と同じであるが、記録層組成のみＧａＳｂに変更してディスク化を行った。そして第２の情報層上に光透過層を形成した。第１、第２の情報層の初期化レーザ光波長での透過率、反射率を表１に示す。
【００５２】
【表１】
2003085651.tif 000018
【００５３】
上記片面２層型ディスクをもちいて、それらを第１の情報層を初期化後、第２の情報層を初期化する場合や第２の情報層を初期化後、第１の情報層の初期化を行い、最終的に２層とも初期化が完了した歩留りを検討した。
【００５４】
なお、この場合には、第１、第２の情報層の初期化開始半径位置は２３ｍｍからと同じとした。また、その際、最初の層の初期化終了後、一度初期化装置から、ディスクを取り外し、次の層用に初期化条件を設定後、再びディスクを初期化装置に取りつけた。そして初期化できた歩留り結果を（表２）に示す。
【００５５】
【表２】
2003085651.tif 000019
【００５６】
（表２）よりディスク１では第１の情報層を初期化した後に第２の情報層を初期化した場合の方が逆の場合よりも初期化歩留りが改善している。また、ディスク２では第２の情報層を初期化した後に第１の情報層を初期化した場合の方が逆の場合より初期化ミスが少ないことがわかる。
【００５７】
各ディスクの各情報層から初期化用光学ヘッドに帰ってくるレーザ光の反射率を表３に示す。
【００５８】
【表３】
2003085651.tif 000020
【００５９】
表３より、ディスク１において、第１→第２情報層の順に初期化する場合、第１情報層の反射率は７．２％と高いため、フォーカスエラー信号も大きく、フォーカシングしやすいため、歩留りがよい。また、第２の情報層を初期化する場合も反射率が５．０％で、その時の第１情報層の反射率は２．５％と低く、誤って、第１情報層にフォーカシングすることも少ないため、歩留りがよいと考えられる。一方、第２→第１情報層の順に初期化する場合、第２情報層の反射率は５．０％であるが、その時の第１情報層の反射率は７．２％と高く、誤って第１情報層にフォーカスがはいることが考えられる。さらに、第１情報層を初期化する際の反射率も第２情報層の反射率とともに低く近いため、第１情報層の初期化においてミスをおかしたと考えられる。ディスク２の場合も同様の理由で第２情報層から初期化した場合の方が、第１情報層から初期化した場合よりも歩留りが向上したと考えられる。
【００６０】
すなわち、第２の情報層の結晶状態での透過率がアモルファス状態での透過率より低い場合、第１、第２の情報層の同一半径においては第１の情報層、第２の情報層の順に初期化を行う。また、第２の情報層の結晶状態での透過率がアモルファス状態での透過率より高い場合、第１、第２の情報層の同一半径においては第２の情報層、前記第１の情報層の順に初期化を行う。
【００６１】
このような順序で初期化を行えば、歩留まりが向上する。つまりこのような順序で初期化を行うことにより、第１の情報層を初期化する際に、第１の情報層からのフォーカスエラー信号が出来るだけ大きくなるようにすることが出来る。その結果、第１の情報層を初期化する際に、誤って第２の情報層などにフォーカシングすることも少なくなる。このように上記のような順序で初期化することにより、第１の情報層を初期化する際に誤ったフォーカシングをすることが少なくなり、その結果として歩留まりが向上することになる。
【００６２】
本願発明のように、Ｔｃ２、Ｔａ２を事前に検討し、その結果より初期化順を決定することにより初期化ミスを減少し、生産性を向上することができる。
【００６３】
なお、本実施の形態では、情報層が２つの場合について示したが、情報層が３つ以上の場合にも、同様に初期化用レーザ光波長での反射率を考慮し、各情報層の初期化開始位置を変えることで安定したディスクの量産が可能であった。
【００６４】
（実施の形態２）
初期化処理を行うためのレーザ光の波長における第２の情報層のアモルファス状態での透過率をＴａ２、反射率をＲａ２、結晶状態での透過率をＴｃ２、反射率をＲｃ２、第２の情報層を積層していない状態での第１の情報層のアモルファス状態での反射率をＲａ１、結晶状態での反射率をＲｃ１とした時、Ｒｃ１とＲａ１の大小関係と第１の情報層を初期化後、第２の情報層を初期化する際に第１の情報層のアモルファス領域から初期化を開始するか、結晶領域から初期化を開始するかどちらが初期化歩留りがよいかについて検討した結果について述べる。
【００６５】
検討にもちいたディスクの構成は以下のとおりである。第１の情報層は基板上にＡｇ反射層を１００ｎｍ、ＧｅＮ層が５ｎｍ、ＺｎＳ−２０ｍｏｌ％ＳｉＯ2層が２５ｎｍ、ＧｅＳｂＴｅ記録層が１５ｎｍ、ＺｎＳ−２０ｍｏｌ％ＳｉＯ2層が６０ｎｍという構成である。第２の情報層は、第１の情報層の上に光学分離層を形成した後、ディスク１ではＡｇ反射層を１０ｎｍ、ＧｅＮ層が５ｎｍ、ＺｎＳ−２０ｍｏｌ％ＳｉＯ2層が２４ｎｍ、ＧｅＳｂＴｅ記録層６ｎｍ、ＺｎＳ−ＳｉＯ2層５０ｎｍとした。そして第２の情報層上に光透過層を形成した。第１、第２の情報層の初期化レーザ光波長での透過率、反射率を表４に示す。
【００６６】
【表４】
2003085651.tif 000021
【００６７】
上記片面２層型ディスクをもちいて、第１の情報層を初期化後、一度、ディスクを初期化装置から取り外し、初期化条件を第２の情報層用に設定後、再度、ディスクを初期化装置に取りつけ、第２の情報層を初期化した。最終的に２層とも初期化が完了した歩留りを検討した。
【００６８】
なお、この場合には、第１の情報層の初期化開始半径位置は２３ｍｍからとし、第２の情報層については、初期化開始半径位置を２２ｍｍ、２３ｍｍ、２４ｍｍの３種類の検討をおこなった。すなわち、第２情報層の初期化に際し、それぞれ第１情報層のアモルファス状態の領域からと初期化開始位置を同じにした場合と、結晶状態の領域から初期化を行った。その歩留り結果を（表５）に示す。
【００６９】
【表５】
2003085651.tif 000022
【００７０】
（表５）よりディスク１では第２情報層を初期化する際に順に第１情報層の結晶領域から初期化を開始、初期化開始位置が同じ、アモルファス領域から初期化を開始した場合と歩留りが低下している。
【００７１】
初期化開始位置と各情報層から初期化用光学ヘッドに帰ってくるレーザ光の反射率を表６に示す。
【００７２】
【表６】
2003085651.tif 000023
【００７３】
表６より、ディスク１において、まず第１情報層を初期化する場合、第１情報層の反射率は７．２％と高いため、フォーカスエラー信号も大きく、フォーカシングしやすいため、歩留りがよい。図４（ａ）、（ｂ）に、第１の情報層を初期化後のディスク半径位置の差によるフォーカスエラー信号の大きさを比較したものを示す。
【００７４】
図４（ａ）は、半径２２ｍｍでのフォーカスエラー信号であり、第１情報層のアモルファス領域から第２情報層の初期化を開始する場合に相当し、光透過層からのフォーカスエラー信号７１ａ、第２の情報層からのフォーカスエラー信号７２ａに、第１の情報層からのフォーカスエラー信号７３ａは同程度の大きさになっている。また、図４（ｂ）は、半径２４ｍｍでのフォーカスエラー信号であり、第１情報層の結晶領域から第２情報層の初期化を開始する場合に相当し、光透過層からのフォーカスエラー信号７１ｂ、第２の情報層からのフォーカスエラー信号７２ａに比べて第１の情報層からのフォーカスエラー信号７３ａが小さくなっている。つまり、図４（ａ）の第１の情報層からのフォーカスエラー信号７３ａは、図４（ｂ）の第１の情報層からのフォーカスエラー信号７３ｂよりも小さくなっている。
【００７５】
第１情報層の結晶領域から第２情報層の初期化を開始する場合、第２の情報層を初期化する時の反射率がディスク１で５．０％であり、その時の第１情報層の反射率は２．５％と低い。そのため、誤って、第１情報層にフォーカシングすることもないため、歩留り１００％であると考えられる。一方、第１情報層のアモルファス領域から第２情報層の初期化を開始する場合、第２情報層を初期化する時の反射率はディスク１で５．０％であるが、第１情報層からの反射率が７．２％であり、誤って第１情報層にフォーカシングすることが考えられ、歩留りを落としていると考える。
【００７６】
初期化開始位置が同じ場合には、第１情報層の結晶領域から第２情報層の初期化を開始する場合と同じ反射率となると考えればいいのだが、実際歩留まり結果は低下している。これは、第１情報層初期化後に、第２情報層を初期化する際に、ディスクののせ変えをおこなっているため、その際の初期化装置へのディスクの取り付け誤差により、第１情報層のアモルファス部分からの反射光を初期化装置のピックアップが検出したため、フォーカシングを失敗したことが原因であると考えられる。ディスクのせ変えによる取りつけ誤差は、ディスクの内径や外径誤差や初期化装置のディスク受け部の寸法誤差により生じるものと考えられる。
【００７７】
本願発明のように、Ｒｃ１とＲａ１を事前に検討し、その結果より第２情報層の初期化開始半径位置を第１の情報層の初期化開始位置と異なるようにすることにより初期化ミスを減少し、生産性を向上することができる。
【００７８】
なお、本実施の形態では、Ｒｃ１＜Ｒａ１となるディスクについての結果を報告したが、Ｒｃ１＞Ｒａ１となるディスクについては、同様に第２情報層の初期化開始位置を第１情報層の結晶領域からとすることにより初期化ミスを減少し、生産性を向上することができた。
【００７９】
また、第２の情報層、第１の情報層の順に初期化する場合には、Ｒｃ２＜Ｒａ２となる場合には、第２の情報層の結晶状態の領域から第１の情報層の初期化を開始する、あるいはＲｃ２＞Ｒａ２の場合には、第２の情報層のアモルファス状態の領域から第１の情報層の初期化を開始することで初期化歩留りが同様に向上することができた。
【００８０】
上記について、図５及び図６を用いてさらに詳細に説明する。
【００８１】
図５（ａ）及び（ｂ）にＲｃ１＜Ｒａ１の場合、すなわち、第１の情報層の結晶状態での、記録層を予め結晶化するためのレーザビームの波長における反射率が第１の情報層のアモルファス状態の、前記記録層を予め結晶化するためのレーザビームの波長における反射率より小さい場合の光学的情報記録媒体３１を示す。図５（ａ）は、光学的情報記録媒体３１の正面図であり、図５（ｂ）は、図５の光学的情報記録媒体３１のＡＡ’断面について、第１の情報層３２及び第２の情報層３５を図示した図である。
【００８２】
光学的情報記録媒体３１は、円盤状の形状であり、円盤の中心には円形の孔が設けられている。また、光学的情報記録媒体３１は、第１の情報層３２及び第２の情報層３５の両方ともがすでに初期化されている。第２の情報層３５を初期化する際には、光学的情報記録媒体３１の内周側から外周側に向かって初期化が行われたものとする。
【００８３】
この場合、図５（ｂ）に示すように、光学的情報記録媒体３１の内周側に着目すると、半径２２ｍｍ未満では、第１の情報層３２はアモルファス状態３４になっており、半径２２ｍｍ以上では、第１の情報層３２は結晶状態３３になっている。また、内周側に着目すると、半径２３ｍｍ未満では、第２の情報層３５はアモルファス状態３７になっており、半径２３ｍｍ以上では、第２の情報層３５は結晶状態３６になっている。従って、光学的情報記録媒体３１の半径２２ｍｍ以上かつ半径２３ｍｍ以下の領域では、第１の情報層３２は結晶化されており、第２の情報層３５はアモルファス状態である。すなわち、光学的情報記録媒体３１の半径２２ｍｍ以上かつ半径２３ｍｍ以下の領域などのように、第１の情報層３２が結晶化されており、第２の情報層３５がアモルファス状態である同心円の帯状の領域が光学的情報記録媒体３１に存在している。そして、この同心円の帯状の領域は、第２の情報層３５を光学的情報記録媒体３１の内周側から外周側に向かって初期化した場合には、少なくともディスクの内周側に存在している。
【００８４】
言い換えると、ディスクの内周側において、第２の情報層３５の結晶状態３６の領域とアモルファス状態３７の領域との境界に対向する位置の第１の情報層３２の領域の、記録層を予め結晶化するためのレーザビームの波長における反射率は、第１の情報層３２の他の領域の、記録層を予め結晶化するためのレーザビームの波長における反射率よりも低くなっている。
【００８５】
すなわち、第１の情報層３２の反射率の低い状態の領域内に対向する第２の情報層３５の領域から第２の情報層３５の初期化が開始されている。つまりＲｃ１＜Ｒａ１であるので、第１の情報層３２が結晶化されている領域内に対向する第２の情報層３５の領域から第２の情報層３５の初期化が開始されている。
【００８６】
このような光学的情報記録媒体３１は、第１の情報層がアモルファス状態である領域内に対向する第２の情報層の領域から第２の情報層の初期化を開始した場合に比べて歩留まりがよい。すなわち、第２の情報層３５を内周側から外周側に向かって順に初期化する際、第２の情報層３５の第１の情報層３２が結晶状態３３である領域に対向する第２の情報層３５の領域から初期化を開始したので、第２の情報層３５の初期化開始時には、第１の情報層３２の反射率の低い領域に対向する第２の情報層３５の領域から初期化を開始したことになり、第１の情報層３２のフォーカスエラー信号が第２の情報層３２の初期化開始時により小さくなり、誤って、第１情報層３２にフォーカシングすることもより少なくなったからである。
【００８７】
従って、Ｒｃ１＜Ｒａ１の場合、第２の情報層３５を光学的情報記録媒体３１の内周側から外周側に向かって初期化する際には、光学的情報記録媒体３１の内周側に第１の情報層３２は結晶化されず、第２の情報層３５はアモルファス状態である同心円の帯状の領域が同一半径において存在する光学的情報記録媒体３１では、それ以外の光学的情報記録媒体よりも歩留まりが向上する。
【００８８】
なお、第２の情報層３５を内周側から外周側に向かって初期化する場合には、光学的情報記録媒体３１の外周側の結晶状態とアモルファス状態との境界は、第１の情報層３２と第２の情報層３５とで一致していても構わないし、異なっていても構わない。
【００８９】
また、Ｒｃ１＜Ｒａ１の場合、第２の情報層３５をディスクの外周側から内周側に向かって初期化する場合には、第１の情報層の反射率の低い状態の領域内から第２の情報層の初期化を開始すれば歩留まりが向上する。すなわち、この場合には、つまりＲｃ１＜Ｒａ１であるので、第１の情報層が結晶化されている領域内に対向する第２の情報層の領域から第２の情報層の初期化を開始すれば歩留まりが向上する。
【００９０】
次に、図６（ａ）及び（ｂ）にＲｃ１＞Ｒａ１の場合、すなわち、第１の情報層の結晶状態での反射率が第１の情報層のアモルファス状態の反射率より大きい場合の光学的情報記録媒体４１を示す。図６（ａ）は、光学的情報記録媒体４１の正面図であり、図６（ｂ）は、図６の光学的情報記録媒体４１のＢＢ’断面について、第１の情報層４２及び第２の情報層４５を図示した図である。
【００９１】
光学的情報記録媒体４１は、光学的情報記録媒体３１と同様に、円盤状の形状であり、円盤の中心には円形の孔が設けられている。また、光学的情報記録媒体４１は、第１の情報層４２及び第２の情報層４５ともすでに初期化が行われれている。第２の情報層４５を初期化する際には、光学的情報記録媒体４１の外周側から内周側に向かって初期化が行われたものとする。
【００９２】
この場合、図６（ｂ）に示すように、光学的情報記録媒体４１の外周側に着目すると、半径５８ｍｍより大きい領域では、第１の情報層４２はアモルファス状態４４になっており、半径５８ｍｍ以下では、第１の情報層４２は結晶状態３３になっている。また、外周側に着目すると、半径５９ｍｍより大きい領域では、第２の情報層４５はアモルファス状態４７になっており、半径５９ｍｍ以下では、第２の情報層４５は結晶状態４６になっている。
【００９３】
従って、光学的情報記録媒体４１の半径５８ｍｍ以上かつ半径５９ｍｍ以下の領域では、第１の情報層４２はアモルファス状態であり、第２の情報層４５は結晶状態である。すなわち、光学的情報記録媒体４１の半径５８ｍｍ以上かつ半径５９ｍｍ以下の領域などのように、第１の情報層４２がアモルファス状態であり、第２の情報層４５が結晶化されている同心円の帯状の領域が光学的情報記録媒体４１に存在している。そして、この同心円の帯状の領域は、第２の情報層４５を光学的情報記録媒体４１の外周側から内周側に向かって初期化した場合には、少なくともディスクの外周側に存在している。
【００９４】
言い換えると、ディスクの外周側において、第２の情報層４５の結晶状態４６の領域とアモルファス状態４７の領域との境界に対向する位置の第１の情報層４２の領域の反射率は、第１の情報層４２の他の領域の反射率よりも低くなっている。
【００９５】
すなわち、第１の情報層４２の反射率の低い状態の領域内に対向する第２の情報層４５の領域から第２の情報層４５の初期化が開始されている。つまりＲｃ１＞Ｒａ１であるので、第１の情報層４２がアモルファス状態である領域内から第２の情報層４５の初期化が開始されている。
【００９６】
このような光学的情報記録媒体４１は、第１の情報層が結晶状態である領域内に対向する第２の情報層の領域から第２の情報層の初期化を開始した場合に比べて歩留まりがよい。すなわち、第２の情報層４５を外周側から内周側に向かって順に初期化する際、第２の情報層４５の第１の情報層４２がアモルファス状態４４である領域に対向する第２の情報層４５の領域から初期化を開始したので、第２の情報層４５の初期化開始時には、第１の情報層４２の反射率の低い領域に対向する第２の情報層４５の領域から初期化を開始したことになり、第１の情報層４２のフォーカスエラー信号が第２の情報層４５の初期化開始時により小さくなり、誤って、第１情報層４２にフォーカシングすることもより少なくなったことを意味している。
【００９７】
従って、Ｒｃ１＞Ｒａ１の場合、第２の情報層４５を光学的情報記録媒体４１の外周側から内周側に向かって初期化する際には、光学的情報記録媒体４１の外周側に第１の情報層４２はアモルファス状態であり、第２の情報層４５は結晶化されている同心円の帯状の領域が同一半径において存在する光学的情報記録媒体４１では、それ以外の光学的情報記録媒体よりも歩留まりが向上する。
【００９８】
なお、第２の情報層４５を外周側から内周側に向かって初期化する場合には、光学的情報記録媒体４１の内周側の結晶状態とアモルファス状態との境界は、第１の情報層４２と第２の情報層４５とで一致していても構わないし、異なっていても構わない。
【００９９】
また、Ｒｃ１＞Ｒａ１の場合、第２の情報層４５をディスクの内周側から外周側に向かって初期化する場合には、第１の情報層の反射率の低い状態の領域内に対向する第２の情報層の領域から第２の情報層の初期化を開始すれば歩留まりが向上する。すなわち、この場合には、つまりＲｃ１＞Ｒａ１であるので、第１の情報層がアモルファス状態である領域内に対向する第２の情報層の領域から第２の情報層の初期化を開始すれば歩留まりが向上する。
【０１００】
このように図５及び図６にそれぞれ示した光学的情報記録媒体３１、４１は初期化時に歩留まりがよいものである。
【０１０１】
なお、本実施の形態では、情報層が２つの場合について示したが、情報層が３つ以上の場合にも、同様に初期化用レーザ光波長での反射率を考慮し、各情報層の初期化開始位置を変えることで安定したディスクの量産が可能となった。
【０１０２】
なお、本実施の形態では、初期化を内周から外周に向かって行ったが、外周から内周に向かって行った場合にも同様の結果が得られた。
【０１０３】
以上のように、初期化領域が多層媒体ごとに異なる媒体となるように初期化を行うことで、光学的情報記録媒体製造時の生産性を向上することができる。
【０１０４】
【発明の効果】
以上説明したところから明らかなように、本発明は、初期化工程における光ディスク量産時の生産効率を向上することができる光学的情報記録媒体およびその初期化方法を提供することが出来る。
【図面の簡単な説明】
【図１】
図１は、 本発明の実施の形態における光ディスクの構造図である。
【図２】
図２は、 本発明の実施の形態における光ディスクの初期化装置の構造図である。
【図３】
図３は、従来の光ディスクの初期化のためのフォーカスエラー信号の図である。
【図４】
図４は、本発明の実施の形態における光ディスクの初期化のためのフォーカスエラー信号の図である。
【図５】
図５は、本発明の実施の形態における光ディスク（光学的情報記録媒体）の構成を示す図である。
【図６】
図６は、本発明の実施の形態における光ディスク（光学的情報記録媒体）の構成を示す図である。
【符号の説明】
１  基板
２  基板表面
３  第１の情報層
４  光学分離層
５  光学分離層の表面
６  第２の情報層
７  光透過層
８  反射層
９  保護層
１０  記録層
１１  保護層
１２  反射層
１３  保護層
１４  記録層
１５  保護層
【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】  円盤状の基板の上に、複数の情報層が形成されている光学的情報記録媒体であって、
前記情報層は、エネルギービームの照射によって、アモルファス相と結晶相の間で光学的に検出可能な可逆的変化を生じる記録層を少なくとも有し、
照射されるレーザ光によって信号を前記情報層に記録、再生することができ、
前記各情報層に含まれる記録層が同心円の帯状に予めレーザ光により結晶化されており、
少なくとも１つの情報層の結晶化領域とアモルファス領域との境界に対向する位置の他の情報層の領域の、前記記録層を予め結晶化するためのレーザビームの波長における反射率は、その他の情報層の他の領域の、前記記録層を予め結晶化するためのレーザビームの波長における反射率よりも低い光学的情報記録媒体。
【請求項２】  前記円盤状の基板上に、前記円盤状の基板に近いほうから第１の情報層、光学分離層、第２の情報層、及び光透過層を備えた請求項１記載の光学的情報記録媒体。
【請求項３】  前記第１の情報層は結晶化されており、前記第２の情報層はアモルファス状態である同心円の帯状の領域がディスクの同一半径において存在する請求項２記載の光学的情報記録媒体。
【請求項４】  前記同心円の帯状の領域は、少なくともディスクの内周側あるいは外周側にある請求項３記載の光学的情報記録媒体。
【請求項５】  前記第１および第２の情報層を結晶化するためのレーザビームの波長における、前記第１の情報層のアモルファス状態での反射率をＲａ１、結晶状態での反射率をＲｃ１とした時、Ｒｃ１＜Ｒａ１である請求項３記載の光学的情報記録媒体。
【請求項６】  前記第１の情報層がアモルファス状態であり、前記第２の情報層は結晶化されている同心円の帯状の領域がディスクの同一半径において存在する請求項２記載の光学的情報記録媒体。
【請求項７】  前記同心円の帯状の領域は、少なくともディスクの内周側あるいは外周側にある請求項６記載の光学的情報記録媒体。
【請求項８】  前記第１および第２の情報層を結晶化するためのレーザビームの波長における、前記第１の情報層のアモルファス状態での反射率をＲａ１、結晶状態での反射率をＲｃ１とした時、Ｒｃ１＞Ｒａ１である請求項６記載の光学的情報記録媒体。
【請求項９】  また、円盤状の基板上に、前記円盤状の基板に近い方から第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記記録層を予め結晶化するためのレーザビームの波長における、前記第１の情報層の反射率の低い状態の領域内に対向する前記第２の情報層の領域から前記第２の情報層の初期化を開始する光学的情報記録媒体の初期化方法。
【請求項１０】  また、前記第１の情報層のアモルファス状態での反射率をＲａ１、結晶状態での反射率をＲｃ１とした時、Ｒｃ１＜Ｒａ１の場合、前記第１の情報層が結晶化されている領域内に対向する前記第２の情報層の領域から前記第２の情報層の初期化を開始する請求項９に記載の光学的情報記録媒体の初期化方法。
【請求項１１】  また、前記第１の情報層のアモルファス状態での反射率をＲａ１、結晶状態での反射率をＲｃ１とした時、Ｒｃ１＞Ｒａ１の場合、前記第１の情報層がアモルファス状態である領域内に対向する前記第２の情報層の領域から前記第２の情報層の初期化を開始する請求項９に記載の光学的情報記録媒体の初期化方法。
【請求項１２】  また、円盤状の基板の上に、前記円盤状の基板に近いほうから、第１の情報層、光学分離層、第２の情報層、及び光透過層を備え、前記情報層はエネルギービームの照射によって、アモルファス相と結晶相の間で光学的に検出可能な可逆的変化を生じる記録層を少なくとも有し、前記光透過層を通して照射されるレーザ光によって各情報層に信号を記録、再生することができる光学的情報記録媒体を予め結晶化する光学的情報記録媒体の初期化方法であって、
前記第２の情報層の結晶状態での透過率がアモルファス状態での透過率より低い場合、前記第１、第２の情報層の同一半径においては前記第１の情報層、前記第２の情報層の順に初期化を行い、前記第２の情報層の結晶状態での透過率がアモルファス状態での透過率より高い場合、前記第１、第２の情報層の同一半径においては前記第２の情報層、前記第１の情報層の順に初期化を行う光学的情報記録媒体の初期化方法。
【請求項１３】  また、前記各情報層を初期化するための光学ヘッドを１つ有し、その光学ヘッドを用いて前記第１の情報層、前記第２の情報層の順に初期化する請求項１０〜１１に記載のいずれかの光学的情報記録媒体の初期化方法。
【請求項１４】  また、前記各情報層を初期化するための光学ヘッドを１つ有し、その光学ヘッドを用いて前記第１の情報層、及び前記第２の情報層を初期化する請求項１２に記載の光学的情報記録媒体の初期化方法。
【請求項１５】  また、前記第１の情報層、前記第２の情報層の初期化領域が異なる請求項９〜１１に記載のいずれかの光学的情報記録媒体の初期化方法。
【手続補正２】
【補正対象書類名】明細書
【補正対象項目名】０００５
【補正方法】変更
【補正の内容】
【０００５】
光ディスクの記録容量を増加させる観点から、片面２層構成、およびその製造方法が提案されている（例えば、特許文献１、２、３）。特許文献２では、青紫レーザ光を用いた片面２層構成の相変化光ディスクの製造方法が記述されている。  
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
片面多層記録媒体に求められるディスク特性としては、情報を記録再生するためのレーザ光の入射側の情報層をとおしてその奥の情報層に情報を記録再生しなければならない。そのため、特に手前側の層には高透過率が必要（例えば５０％）であり、そのためには、情報層中の記録層は必然的に薄くせねばならない。
【特許文献１】特願平１０−１３２９８２号
【特許文献２】特願２０００−４００４４２号
【特許文献３】特願２００２−２６０３０７号
【手続補正５】
【補正対象書類名】明細書
【補正対象項目名】００４２
【補正方法】変更
【補正の内容】
【００４２】
また、図１には記載していないが、記録層１０と保護層９および１１の間、および記録層１４と保護層１３および１５の間に記録層の結晶化能を高め、かつ良好な記録消去のサイクル特性を確保する目的でＣや窒化物界面層を設けることも好ましい。窒化物界面層の主材料はＧｅ、Ｃｒ、Ｓｉ、Ａｌ、Ｔｅのうち少なくとも１つの元素を含む材料である。
【手続補正６】
【補正対象書類名】明細書
【補正対象項目名】００４６
【補正方法】変更
【補正の内容】
【００４６】
本実施の形態で用いたディスクの構造を詳細に説明する。ディスク構造の一例であるが、表面がピッチ０．３μｍ、溝深さ２０ｎｍの凹凸の案内溝で覆われている直径１２０ｍｍ、厚さ１．１ｍｍのポリカーボネート基板として、その上にＡｇ反射層、ＧｅＮ、ＺｎＳ−２０ｍｏｌ％ＳｉＯ2、Ｇｅ22Ｓｂ25Ｔｅ53（ａｔ％）、ＺｎＳ−２０ｍｏｌ％ＳｉＯ2をこの順にマグネトロンスパッタ法で形成し、第１の情報層を形成した。続いて表面がピッチ０．３μｍ、溝深さ２０ｎｍの凹凸の案内溝で覆われている半径１２０ｍｍ、厚さ２５μｍのポリカーボネートを紫外線硬化樹脂で第１の情報層の上にトータル厚さ３０μｍとなるように貼り合わせ光学分離層を形成した。続いて、光学分離層の上に、Ａｇ反射層、ＧｅＮ、Ｇｅ22Ｓｂ25Ｔｅ53（ａｔ％）、ＺｎＳ−２０ｍｏｌ％ＳｉＯ2をこの順にマグネトロンスパッタ法で形成し、第２の情報層を形成した。続いて、スピンコート法により厚さ０．１ｍｍの光透過層を形成した。
【手続補正７】
【補正対象書類名】明細書
【補正対象項目名】００４７
【補正方法】変更
【補正の内容】
【００４７】
各情報層の初期化は、図２に示した波長８１０ｎｍのレーザ光源を有する初期化装置を用い、線速度６ｍ／ｓ、送りピッチ２０μｍで適正レーザパワーを第１、第２の情報層毎に実験的に求めて行った。初期化のためのレーザビームのディスク半径方向の幅は５０μｍのものを用いた。各情報層の初期化は第１の情報層、光学分離層、第２の情報層、光透過層を形成した後におこなった。
【手続補正８】
【補正対象書類名】明細書
【補正対象項目名】００７４
【補正方法】変更
【補正の内容】
【００７４】
図４（ａ）は、半径２２ｍｍでのフォーカスエラー信号であり、第１情報層のアモルファス領域から第２情報層の初期化を開始する場合に相当し、光透過層からのフォーカスエラー信号７１ａ、第２の情報層からのフォーカスエラー信号７２ａに、第１の情報層からのフォーカスエラー信号７３ａは同程度の大きさになっている。また、図４（ｂ）は、半径２４ｍｍでのフォーカスエラー信号であり、第１情報層の結晶領域から第２情報層の初期化を開始する場合に相当し、光透過層からのフォーカスエラー信号７１ｂ、第２の情報層からのフォーカスエラー信号７２ｂに比べて第１の情報層からのフォーカスエラー信号７３ｂが小さくなっている。つまり、図４（ａ）の第１の情報層からのフォーカスエラー信号７３ａは、図４（ｂ）の第１の情報層からのフォーカスエラー信号７３ｂよりも小さくなっている。
【手続補正９】
【補正対象書類名】明細書
【補正対象項目名】００８６
【補正方法】変更
【補正の内容】
【００８６】
このような光学的情報記録媒体３１は、第１の情報層がアモルファス状態である領域内に対向する第２の情報層の領域から第２の情報層の初期化を開始した場合に比べて歩留まりがよい。すなわち、第２の情報層３５を内周側から外周側に向かって順に初期化する際、第２の情報層３５の第１の情報層３２が結晶状態３３である領域に対向する第２の情報層３５の領域から初期化を開始したので、第２の情報層３５の初期化開始時には、第１の情報層３２の反射率の低い領域に対向する第２の情報層３５の領域から初期化を開始したことになり、第１の情報層３２のフォーカスエラー信号が第２の情報層３５の初期化開始時により小さくなり、誤って、第１情報層３２にフォーカシングすることもより少なくなったからである。
【手続補正１０】
【補正対象書類名】明細書
【補正対象項目名】００９２
【補正方法】変更
【補正の内容】
【００９２】
この場合、図６（ｂ）に示すように、光学的情報記録媒体４１の外周側に着目すると、半径５８ｍｍより大きい領域では、第１の情報層４２はアモルファス状態４４になっており、半径５８ｍｍ以下では、第１の情報層４２は結晶状態４３になっている。また、外周側に着目すると、半径５９ｍｍより大きい領域では、第２の情報層４５はアモルファス状態４７になっており、半径５９ｍｍ以下では、第２の情報層４５は結晶状態４６になっている。
【国際調査報告】
2003085651.tif 000024
2003085651.tif 000025
2003085651.tif 000026